(57)【要約】  屈折率が高くヘイズが低い、屈折率調整用コート材組成物、及び、これを用いる積層体を提供する。この屈折率調整用コート材組成物は、１分子中に（メタ）アクリロイルオキシ基を２個以上有する多官能（メタ）アクリル化合物（Ａ）、平均１次粒子径が２００ｎｍ以下であり乾式のナノチタン酸バリウム（Ｂ）、（メタ）アクリロイルオキシ基を有するシランカップリング剤（Ｃ）、光重合開始剤（Ｄ）及び有機溶剤（Ｅ）を含有する。
2015019758.tif 000002
【特許請求の範囲】
【請求項１】
１分子中に（メタ）アクリロイルオキシ基を２個以上有する多官能（メタ）アクリル化合物（Ａ）、平均１次粒子径が２００ｎｍ以下であり乾式のナノチタン酸バリウム（Ｂ）、（メタ）アクリロイルオキシ基を有するシランカップリング剤（Ｃ）、光重合開始剤（Ｄ）及び有機溶剤（Ｅ）を含有する、屈折率調整用コート材組成物。
【請求項２】
前記（Ａ）成分が、１分子中に、芳香族炭化水素基及び／又は１個以上のウレタン結合をさらに有する、請求項１に記載の屈折率調整用コート材組成物。
【請求項３】
さらに界面活性剤（Ｆ）を含有し、前記界面活性剤が、１分子中にアミノ基を有する界面活性剤を少なくとも含む、請求項１又は２に記載の屈折率調整用コート材組成物。
【請求項４】
前記（Ｃ）成分が、下記式（１）で表される化合物である、請求項１〜３のいずれかに記載の屈折率調整用コート材組成物。
［Ｒ1−（Ｒ3）n］a−Ｓｉ−（ＯＲ2）4-a      （１）
（式中、Ｒ1はそれぞれ独立に（メタ）アクリロイルオキシ基であり、Ｒ2はそれぞれ独立に無置換の又は置換された、炭素数１〜２０のアルキル基であり、１≦ａ＜４であり、Ｒ3は炭化水素基であり、ｎは０又は１である。）
【請求項５】
前記（Ａ）成分１００質量部に対して、前記（Ｂ）成分の量が４０〜２００質量部、前記（Ｃ）成分の量が１〜３０質量部、前記（Ｄ）成分の量が１〜１０質量部である、請求項１〜４のいずれかに記載の屈折率調整用コート材組成物。
【請求項６】
前記（Ａ）成分が、前記芳香族炭化水素基を有し、前記芳香族炭化水素基がフルオレンである請求項２〜５のいずれかに記載の屈折率調整用コート材組成物。
【請求項７】
前記（Ａ）成分が、前記１個以上のウレタン結合を有する請求項２〜５のいずれかに記載の屈折率調整用コート材組成物。
【請求項８】
更にレベリング剤（Ｇ）を含有する請求項１〜７のいずれかに記載の屈折率調整用コート材組成物。
【請求項９】
基材と、前記基材の上の、請求項１〜８のいずれかに記載の屈折率調整用コート材組成物から得られるインデックスマッチング層とを有する積層体。
【請求項１０】
更に、前記インデックスマッチング層の上のＩＴＯ部を有する請求項９に記載の積層体。
【請求項１１】
前記基材と前記インデックスマッチング層との間に更にハードコート層を有する請求項９又は１０に記載の積層体。
【発明の詳細な説明】
【技術分野】
【０００１】
本発明は屈折率調整用コート材組成物及びその積層体に関する。
【背景技術】
【０００２】
近年普及している静電容量式タッチパネルにはＩＴＯフィルムが多く使用されている。ディスプレイ上におけるＩＴＯ電極パターンの骨見え防止（不可視化）のため、ＩＴＯフィルムに対して、例えば、光学調整層（インデックスマッチング層）を有する光学フィルム（インデックスマッチングフィルム）を用いる場合がある（例えば、特許文献１を参照）。インデックスマッチングフィルムを用いることによって、ＩＴＯ部（ＩＴＯ部のインデックスは一般的に可視領域の光に対して２．１〜２．２である。）とエッチング処理部との間の、屈折率（インデックス）のような光学特性の差を小さくし、ディスプレイ上からＩＴＯ電極パターンを見えにくくすることができる。
【先行技術文献】
【特許文献】
【０００３】
【特許文献１】特開２０１３−１２６７１８号公報
【発明の概要】
【発明が解決しようとする課題】
【０００４】
本願発明者らは、インデックスマッチング層を形成するための組成物（以下、「屈折率調整用コート材組成物」ともいう）において、屈性率を上げるために重合性化合物に無機微粒子として湿式のチタン酸バリウムを使用したところ、大量に使用した場合、組成物及び／又はその硬化物に濁りが生じヘイズが高くなることを見出した。
そこで、本発明は、屈折率が高くヘイズが低い、屈折率調整用コート材組成物、これを用いる積層体を提供することを目的とする。
【課題を解決するための手段】
【０００５】
本発明者は、上記課題を解決すべく鋭意研究した結果、重合性化合物に無機微粒子として乾式のチタン酸バリウムを大量に使用する組成物を用いることによって、屈折率が高くしかもヘイズが低い硬化物が得られ、当該硬化物を有する積層体は屈折率が高く、濁りが生じないことを見出し、本発明を完成させた。【０００６】
すなわち、本発明は以下の屈折率調整用コート材組成物及びその積層体を提供する。
（Ｉ）１分子中に（メタ）アクリロイルオキシ基を２個以上有する多官能（メタ）アクリル化合物（Ａ）、平均１次粒子径が２００ｎｍ以下であり乾式のナノチタン酸バリウム（Ｂ）、（メタ）アクリロイルオキシ基を有するシランカップリング剤（Ｃ）、光重合開始剤（Ｄ）及び有機溶剤（Ｅ）を含有する、屈折率調整用コート材組成物。
（ＩＩ）上記（Ａ）成分が、１分子中に、芳香族炭化水素基及び／又は１個以上のウレタン結合をさらに有する、上記（Ｉ）に記載の屈折率調整用コート材組成物。
（ＩＩＩ）さらに界面活性剤（Ｆ）を含有し、上記界面活性剤が、１分子中にアミノ基を有する界面活性剤を少なくとも含む、上記（Ｉ）又は（ＩＩ）に記載の屈折率調整用コート材組成物。
（ＩＶ）上記（Ｃ）成分が、後述する式（１）で表される化合物である、上記（Ｉ）〜（ＩＩＩ）のいずれかに記載の屈折率調整用コート材組成物。
（Ｖ）上記（Ａ）成分１００質量部に対して、上記（Ｂ）成分の量が４０〜２００質量部、上記（Ｃ）成分の量が１〜３０質量部、上記（Ｄ）成分の量が１〜１０質量部である、上記（Ｉ）〜（ＩＶ）のいずれかに記載の屈折率調整用コート材組成物。
（ＶＩ）上記（Ａ）成分が、上記芳香族炭化水素基を有し、上記芳香族炭化水素基がフルオレンである上記（ＩＩ）〜（Ｖ）のいずれかに記載の屈折率調整用コート材組成物。
（ＶＩＩ）上記（Ａ）成分が、上記１個以上のウレタン結合を有する上記（ＩＩ）〜（Ｖ）のいずれかに記載の屈折率調整用コート材組成物。
（ＶＩＩＩ）更にレベリング剤（Ｇ）を含有する上記（Ｉ）〜（ＶＩＩ）のいずれかに記載の屈折率調整用コート材組成物。
（ＩＸ）基材と、上記基材の上の、上記（Ｉ）〜（ＶＩＩＩ）のいずれかに記載の屈折率調整用コート材組成物から得られるインデックスマッチング層とを有する積層体。
（Ｘ）更に、上記インデックスマッチング層の上のＩＴＯ部を有する上記（ＩＸ）に記載の積層体。
（ＸＩ）上記基材と上記インデックスマッチング層との間に更にハードコート層を有する上記（ＩＸ）又は（Ｘ）に記載の積層体。
【発明の効果】
【０００７】
本発明の屈折率調整用コート材組成物によれば屈折率が高くヘイズが低い硬化物を得ることができる。
本発明の積層体は、屈折率が高くヘイズが低い。
【図面の簡単な説明】
【０００８】
【図１】本発明の積層体の具体的態様の一例を模式的に示す断面図である。
【図２】本発明の積層体の具体的態様の別の一例を模式的に示す断面図である。
【発明を実施するための形態】
【０００９】
［屈折率調整用コート材組成物］
本発明について以下詳細に説明する。
本発明の屈折率調整用コート材組成物（本発明の組成物）は、１分子中に（メタ）アクリロイルオキシ基を２個以上有する多官能（メタ）アクリル化合物（Ａ）、平均１次粒子径が２００ｎｍ以下であり乾式のナノチタン酸バリウム（Ｂ）、（メタ）アクリロイルオキシ基を有するシランカップリング剤（Ｃ）、光重合開始剤（Ｄ）及び有機溶剤（Ｅ）を含有する、屈折率調整用コート材組成物である。
本願明細書において、多官能（メタ）アクリル化合物（Ａ）を、（Ａ）成分又は（Ａ）と記載することがある。他の成分についても同様である。
また、（メタ）アクリロイルオキシ基は、アクリロイルオキシ基（ＣＨ2＝ＣＨＣＯＯ−）又はメタクリロイルオキシ基（ＣＨ2＝Ｃ（ＣＨ3）ＣＯＯ−）のいずれか一方又は両方であることを意味する。（メタ）アクリルについても同様である。
【００１０】
本発明の組成物は、（Ｃ）成分とともに、（Ａ）成分、（Ｂ）成分、（Ｄ）成分及び（Ｅ）成分を含有し、本発明の組成物を用いて得られる塗膜は高屈折率であり、且つ良好な光学特性（全光線透過率、ヘイズ）を有することができる。また、当該塗膜は、外観が良好なコート材となることができる。
本発明の組成物は屈折率を高くするために（Ｂ）成分を多量に使用しても、（Ｃ）成分を使用することによって、ヘイズが高くなることを抑制し、曇りを生じないようにすることができる。これは、（Ｂ）成分の表面に（Ｃ）成分の一部が反応すると、（Ｂ）成分の親水的な表面が疎水的な表面に変性し、これにより（Ａ）成分と（Ｂ）成分とが混合（反応）しやすくなることで、ヘイズの上昇が抑制されるためと考えられる。
【００１１】
〔多官能（メタ）アクリル化合物（Ａ）〕
多官能（メタ）アクリル化合物（Ａ）について以下に説明する。本発明の組成物に含有される多官能（メタ）アクリル化合物（Ａ）は、１分子中に（メタ）アクリロイルオキシ基を２個以上有する化合物である。
（Ａ）が１分子中に有する（メタ）アクリロイルオキシ基の数は、ヘイズをより低下させ、塗工性および硬化性に優れるという観点から、３個以上であるのが好ましく、４〜１５個であるのがより好ましい。
【００１２】
（メタ）アクリロイルオキシ基は、炭化水素基と直接又は例えば、酸素原子、窒素原子、硫黄原子のようなヘテロ原子を介して結合することができる。炭化水素基は特に制限されない。例えば、脂肪族炭化水素基、脂環式炭化水素基、芳香族炭化水素基、これらの組み合わせが挙げられる。炭化水素基は、直鎖状、分岐状のいずれであってもよく、不飽和結合を有することができる。
なかでも、炭化水素基は、ヘイズをより低下させ、塗工性および硬化性に優れるという観点から、芳香族炭化水素基であるのが好ましい。
また、炭化水素基は、２個以上の炭化水素基（ａ）を有し、隣り合う炭化水素基（ａ）が例えば、ウレタン結合、ウレア結合、エステル結合、エーテル結合のような結合によって結合することができる。当該結合は、１分子当たり１個以上とすることができ、２個以上５個以下とすることができる。なかでも、炭化水素基は、屈折率をより高くしヘイズをより低下させ、塗工性および硬化性に優れるという観点から、ウレタン結合によって結合された炭化水素基であるのが好ましい。
【００１３】
炭化水素基が芳香族炭化水素基である場合、芳香族炭化水素基としては、例えば、２価以上の、ベンゼン環、ナフタレン環、フルオレン環などの芳香環が挙げられる。なかでも、屈折率をより高くしヘイズをより低下させ、塗工性および硬化性に優れるという観点から、芳香環が好ましく、フルオレン環がより好ましい。
【００１４】
フルオレン環は下記式で表される。
【化１】
2015019758.tif 000003
【００１５】
炭化水素基がウレタン結合によって結合された炭化水素基である場合、ウレタン結合によって結合された炭化水素基は、少なくとも２個の炭化水素基（ａ）がウレタン結合を介して結合した炭化水素基とすることができる。
【００１６】
（Ａ）成分は、屈折率をより高くしヘイズをより低下させ、塗工性および硬化性に優れるという観点から、１分子中に、芳香族炭化水素基及び／又は１個以上のウレタン結合をさらに有する化合物であるのが好ましい。
１分子中に、芳香族炭化水素基と２個以上の（メタ）アクリロイルオキシ基とを有する化合物としては、例えば、芳香環（例えばフルオレン環）と２個以上の（メタ）アクリロイルオキシ基とを有する化合物が挙げられる。
【００１７】
１分子中に、１個以上のウレタン結合と２個以上の（メタ）アクリロイルオキシ基とを有する化合物としては、例えば、イソシアネート化合物と、ヒドロキシ化合物とを反応させることによって得ることができる。また反応生成物が有する（メタ）アクリロイルオキシ基の数が２個以上であれば、使用する、イソシアネート化合物とヒドロキシ化合物について、どちらが（メタ）アクリロイルオキシ基を有するか、その反応比率等は特に制限されない。
【００１８】
イソシアネート化合物はイソシアネート基を１個以上有する化合物であれば特に制限されず、ポリイソシアネート化合物とすることができる。
ポリイソシアネートとしては、１分子内にイソシアネート基を２個以上有するポリイソシアネートであれば特に限定されず、例えば、ヘキサメチレンジイソシアネート（ＨＤＩ）、トリメチルヘキサメチレンジイソシアネート（ＴＭＨＤＩ）、リジンジイソシアネート、ノルボルナンジイソシアネート（ＮＢＤＩ）などの脂肪族ポリイソシアネート；トランスシクロヘキサン−１，４−ジイソシアネート、イソホロンジイソシアネート（ＩＰＤＩ）、ビス（イソシアネートメチル）シクロヘキサン（水添ＸＤＩ）、ジシクロヘキシルメタンジイソシアネート（水添ＭＤＩ）などの脂環式ポリイソシアネート；ＴＤＩ（例えば、２，４−トリレンジイソシアネート（２，４−ＴＤＩ）、２，６−トリレンジイソシアネート（２，６−ＴＤＩ））、ＭＤＩ（例えば、４，４′−ジフェニルメタンジイソシアネート（４，４′−ＭＤＩ）、２，４′−ジフェニルメタンジイソシアネート（２，４′−ＭＤＩ））、１，４−フェニレンジイソシアネート、ポリメチレンポリフェニレンポリイソシアネート、キシリレンジイソシアネート（ＸＤＩ）、テトラメチルキシリレンジイソシアネート（ＴＭＸＤＩ）、トリジンジイソシアネート（ＴＯＤＩ）、１，５−ナフタレンジイソシアネート（ＮＤＩ）、トリフェニルメタントリイソシアネートなどの芳香族ポリイソシアネート；これらのイソシアヌレート体；等が挙げられ、これらを１種単独で用いてもよく、２種以上を併用してもよい。
これらのうち、脂肪族ポリイソシアネート、脂環式ポリイソシアネートが好ましく、ＨＤＩ、ＩＰＤＩ、水添ＸＤＩ、水添ＭＤＩがより好ましい。
【００１９】
ヒドロキシ化合物が（メタ）アクリロイルオキシ基を有する場合、（メタ）アクリロイルオキシ基を有するヒドロキシ化合物は、（メタ）アクリロイルオキシ基及びヒドロキシ基をそれぞれ１個以上有する化合物であれば特に制限されない。ヒドロキシ化合物は、ヒドロキシ基を１個以上及び（メタ）アクリロイルオキシ基を１個以上有する化合物とすることができる。
ヒドロキシ化合物としては、例えば、２−ヒドロキシエチル（メタ）アクリレート、２−ヒドロキシプロピル（メタ）アクリレート、２−ヒドロキシブチル（メタ）アクリレート；ペンタエリスリトールトリ（メタ）アクリレートのようなペンタエリスリトールポリ（メタ）アクリレート；ジペンタエリスリトールトリ（メタ）アクリレート、ジペンタエリスリトールテトラ（メタ）アクリレート、ジペンタエリスリトールペンタ（メタ）アクリレート、ジペンタエリスリトールヘキサ（メタ）アクリレートのようなポリペンタエリスリトールポリ（メタ）アクリレート；等が挙げられる。
これらのうち、屈折率をより高くしヘイズをより低下させ、塗工性および硬化性に優れるという観点から、２−ヒドロキシエチルアクリレート（ＨＥＡ）、２−ヒドロキシプロピルアクリレート、２−ヒドロキシブチルアクリレート、ペンタエリスリトールトリアクリレート（ＰＥＴＡ）、ジペンタエリスリトールペンタアクリレート（ＤＰＰＡ）、ジペンタエリスリトールヘキサアクリレート（ＤＰＨＡ）が好ましい。
【００２０】
１分子中に、１個以上のウレタン結合と２個以上の（メタ）アクリロイルオキシ基とを有する化合物は、屈折率をより高くしヘイズをより低下させ、塗工性および硬化性に優れるという観点から、ヘキサメチレンジイソシアネート（ＨＤＩ）またはイソホロンジイソシアネート（ＩＰＤＩ）と、ペンタエリスリトールトリアクリレート（ＰＥＴＡ）、ジペンタエリスリトールヘキサアクリレート（ＤＰＨＡ）またはジペンタエリスリトールペンタアクリレート（ＤＰＰＡ）とから得られるウレタンアクリレートが好ましい。
【００２１】
（Ａ）はその製造について特に制限されない。例えば従来公知のものが挙げられる。（Ａ）はそれぞれ単独でまたは２種以上を組み合わせて使用することができる。
また、（Ａ）成分の重量平均分子量は、１００〜５，０００が好ましく、４００〜２，０００がより好ましい。なお、重量平均分子量は、ゲルパーミエーションクロマトグラフィー（ＧＰＣ）により標準ポリスチレン換算により測定するものとする。
【００２２】
〔ナノチタン酸バリウム（Ｂ）〕
ナノチタン酸バリウム（Ｂ）について以下に説明する。本発明の組成物に含有されるナノチタン酸バリウム（Ｂ）は、平均１次粒子径が２００ｎｍ以下であり乾式のナノチタン酸バリウムである。
本発明において、ナノチタン酸バリウムが乾式であるとは、粉状（パウダー）を意味する。ナノチタン酸バリウム（Ｂ）の含水率は、屈折率をより高くしヘイズをより低下させ、塗工性および硬化性に優れるという観点から、ナノチタン酸バリウム（Ｂ）中の０．１〜３質量％であるのが好ましく、０．１〜１質量％であるのがより好ましい。
【００２３】
ナノチタン酸バリウム（Ｂ）の平均１次粒子径は、屈折率をより高くしヘイズをより低下させ、塗工性および硬化性に優れるという観点から、１０〜２００ｎｍであるのが好ましく、１０〜５０ｎｍであるのがより好ましい。本発明において、チタン酸バリウムの平均１次粒子径は動的光散乱法に準じて測定された。
ナノチタン酸バリウム（Ｂ）はそれぞれ単独でまたは２種以上を組み合わせて使用することができる。
【００２４】
〔シランカップリング剤（Ｃ）〕
シランカップリング剤（Ｃ）について以下に説明する。本発明の組成物に含有されるシランカップリング剤（Ｃ）は、（メタ）アクリロイルオキシ基を有するシランカップリング剤である。
（Ｃ）は１分子中に１個以上の（メタ）アクリロイルオキシ基を有することができる。
（メタ）アクリロイルオキシ基は、直接又は例えば、酸素原子、窒素原子、硫黄原子のようなヘテロ原子を介して、炭化水素基Ｉと結合することができる。炭化水素基Ｉは特に制限されない。例えば、脂肪族炭化水素基、脂環式炭化水素基、芳香族炭化水素基、これらの組み合わせが挙げられる。炭化水素基は、直鎖状、分岐状のいずれであってもよく、不飽和結合を有することができる。
（Ｃ）が有するシリル基は、ケイ素原子に結合した、例えばアルコキシ基のような酸素原子を介してケイ素原子と結合した炭化水素基であれば特に制限されない。炭化水素基は上記炭化水素基Ｉと同様である。
【００２５】
（Ｃ）成分は、屈折率をより高くしヘイズをより低下させ、塗工性および硬化性に優れるという観点から、下記式（１）で表される化合物であるのが好ましい。
［Ｒ1−（Ｒ3）n］a−Ｓｉ−（ＯＲ2）4-a      （１）
式中、Ｒ1はそれぞれ独立に（メタ）アクリロイルオキシ基であり、Ｒ2はそれぞれ独立に無置換の又は置換された、炭素数１〜２０のアルキル基であり、１≦ａ＜４であり、Ｒ3は炭化水素基であり、ｎは０又は１である。
Ｒ2としては例えば、メチル基、エチル基、イソプロピル基などが挙げられる。
【００２６】
（Ｃ）としては具体的には例えば、３−メタクリロキシプロピルトリメトキシシラン、３−メタクリロキシプロピルトリエトキシシラン、３−メタクリロキシメチルトリメトキシシラン、３−メタクリロキシエチルトリエトキシシラン等が挙げられる。
（Ｃ）はその製造について特に制限されない。例えば従来公知のものが挙げられる。（Ｃ）はそれぞれ単独でまたは２種以上を組み合わせて使用することができる。
【００２７】
〔光重合開始剤（Ｄ）〕
光重合開始剤（Ｄ）について以下に説明する。本発明の組成物に含有される光重合開始剤（Ｄ）はビニル系官能基を光によって重合させ得るものであれば特に限定されない。
光重合開始剤（Ｄ）としては、例えば、アルキルフェノン系光重合開始剤、アセトフェノン類、ベンゾフェノン類、ミヒラーベンゾイルベンゾエート、α−アミロキシムエステル、テトラメチルチュウラムモノサルファイド、ベンゾイン類、ベンゾインメチルエーテル、チオキサントン類、プロピオフェノン類、ベンジル類、アシルホスフィンオキシド類などが挙げられ、これらを１種単独で用いてもよく、２種以上を併用してもよい。
これらのうち、光安定性、光開裂の高効率性、相溶性、低揮発、低臭気という観点から、アルキルフェノン系光重合開始剤であるのが好ましい。
アルキルフェノン系光重合開始剤としては、具体的には、例えば、１−ヒドロキシ−シクロヘキシル−フェニル−ケトン、２−ヒドロキシ−２−メチル−１−フェニル−プロパン−１−オン、１−［４−（２−ヒドロキシエトキシ）−フェニル］−２−ヒドロキシ−２−メチル−１−プロパン−１−オン等が挙げられる。
光重合開始剤（Ｄ）はそれぞれ単独でまたは２種以上を組み合わせて使用することができる。
【００２８】
〔有機溶剤（Ｅ）〕
有機溶剤（Ｅ）について以下に説明する。本発明の組成物に含有される有機溶剤（Ｅ）は、特に制限されない。例えば、シクロヘキサン、メチルシクロヘキサン、デカリンなどの脂環式炭化水素類；ベンゼン、トルエン、キシレン、メシチレン、ドデシルベンゼン、メチルナフタレンなどの芳香族炭化水素類；メチレンクロライド、クロロホルム、エチレンクロライド、クロロベンゼンなどのハロゲン化物；ＴＨＦ、ジブチルエーテル、ジペンチルエーテル、ジヘキシルエーテル、ジヘプチルエーテル、ジオクチルエーテルなどのエーテル類；酢酸エチル、酢酸ブチル、アクリル酸ブチル、メタクリル酸メチル、ヘキサメチレンジアクリレート、トリメチロールプロパントリアクリレートなどのエステル類；メチルエチルケトン、メチルイソブチルケトン、シクロヘキサノンなどのケトン類；プロピレングリコールモノメチルエーテル、メチルセルソルブ、エチルセルソルブ、プロピルセルソルブ、ブチルセルソルブなどのグリコールエーテル類；等が挙げられ、これらを１種単独で用いてもよく、２種以上を併用してもよい。
【００２９】
〔各成分の含有量〕
本発明の組成物において、（Ｂ）成分の量は、屈折率をより高くしヘイズをより低下させ、光学特性や塗工性に優れるという観点から、（Ａ）成分１００質量部に対して、４０〜２００質量部であるのが好ましく、５０〜１２５質量部であるのがより好ましい。
（Ｂ）の量は、屈折率をより高くするという観点から、（Ａ）成分１００質量部に対して、４０質量部以上であるのが好ましい。また、（Ｂ）の量は、ヘイズをより低くするという観点から、（Ａ）成分１００質量部に対して、２００質量部以下であるのが好ましい。
（Ｃ）成分の量は、ヘイズをより低下させ、（Ａ）成分への（Ｂ）成分の分散性に優れるという観点から、（Ａ）成分１００質量部に対して、１〜３０質量部であるのが好ましく、１〜１５質量部であるのがより好ましい。
（Ｄ）成分の量は、ヘイズをより低下させ、硬化性に優れるという観点から、（Ａ）成分１００質量部に対して、１〜１０質量部であるのが好ましく、２〜５質量部であるのがより好ましい。
（Ｅ）成分の量は、ヘイズをより低下させ、（Ａ）成分と（Ｂ）成分との相溶性の向上に優れるという観点から、（Ａ）成分１００質量部に対して、１００〜５００質量部であるのが好ましく、２００〜４００質量部であるのがより好ましい。
【００３０】
〔その他の成分〕
本発明の組成物は、組成物の安定性に優れるという観点から、さらに界面活性剤（Ｆ）を含有するのが好ましい。界面活性剤（Ｆ）は特に制限されない。なかでも、組成物（特に（Ｂ）成分）の安定性、レベリング性（すなわち、表面の均一性）に優れるという観点から、１分子中に塩基性基を有する塩基性界面活性剤を少なくとも含むのが好ましい。ここで、塩基性基としては、例えば、アミン基、アミノ基、アミド基、ピロリドン基、イミン基、イミノ基、ウレタン基、四級アンモニウム基、アンモニウム基、ピリジノ基、ピリジウム基、イミダゾリノ基、イミダゾリウム基などが挙げられる。上記塩基性界面活性剤としては、市販品を用いることができ、具体的には、例えば、ＳＯＬＳＰＥＲＳＥシリーズの１３２４０、１３９４０、２４０００ＳＣ、２４０００ＧＲ、２６０００、３１８４５、３２０００、３２５００、３２５５０、３４７５０、３５１００、３５２００、３７５００（以上、日本ルーブリゾール社製）、アジスパーＰＢ８２１、同ＰＢ８２２、同ＰＢ８８１（以上、味の素社製）等が挙げられる。
界面活性剤（Ｆ）はそれぞれ単独でまたは２種以上を組み合わせて使用することができる。
（Ｆ）成分の量は、ヘイズをより低下させ、組成物の安定性に優れるという観点から、（Ａ）成分１００質量部に対して、０．０１〜５質量部であるのが好ましく、０．１〜２質量部であるのがより好ましい。
【００３１】
本発明の組成物は、レベリング性（すなわち、表面の均一性）に優れるという観点から、更にレベリング剤（Ｇ）を含有するのが好ましい。レベリング剤（Ｇ）は一般的に塗料の添加剤として使用できるものであれば特に制限されない。例えば、ケイ素を含有するシリコン系レベリング剤、フッ素を含有するフッ素系レベリング剤などが挙げられ、なかでも、表面の均一性により優れるという観点から、フッ素系レベリング剤が好ましい。
レベリング剤（Ｇ）はそれぞれ単独でまたは２種以上を組み合わせて使用することができる。
【００３２】
（Ｇ）成分の量は、屈折率をより高くしヘイズをより低下させ、組成物の安定性に優れるという観点から、（Ａ）成分１００質量部に対して、０．０１〜１０質量部であるのが好ましく、０．１〜３質量部であるのがより好ましい。
【００３３】
本発明の組成物は、本発明の目的を損なわない範囲で、例えば、（Ａ）以外の（メタ）アクリル化合物、（Ｂ）以外の充填剤、（Ｃ）以外のシランカップリング剤、老化防止剤、帯電防止剤、難燃剤、接着性付与剤、分散剤、酸化防止剤、消泡剤、艶消し剤、光安定剤、染料、顔料のような添加剤を更に含有することができる。
本発明の組成物はその製造について特に制限されない。例えば、所定の成分を混合することによって製造することができる。
【００３４】
本発明の組成物は、屈折率調整用のコート材（インデックスマッチング層）を形成するための組成物である。
一般的にＩＴＯ電極パターンの不可視化のために使用されるインデックスマッチングフィルムは、例えば、インデックスマッチング層と基材及び／又はハードコート層とを少なくとも有するものが挙げられる。
本発明の組成物を適用することができるハードコート層は特に制限されない。
本発明の組成物を適用することができる基材は特に制限されない。例えば、プラスチック、ゴム、ガラス、金属、セラミックが挙げられる。
本発明の組成物を適用することができるプラスチックは熱硬化性樹脂、熱可塑性樹脂のいずれであってもよい。プラスチックとしては、例えば、ポリメチルメタクリレート樹脂、ポリカーボネート樹脂、ポリスチレン樹脂、アクリロニトリル・スチレン共重合樹脂、ポリ塩化ビニル樹脂、アセテート樹脂、ＡＢＳ樹脂、ポリエステル樹脂（例えば、ポリエチレンテレフタレート（ＰＥＴ）等）、ポリアミド樹脂のような難接着性樹脂が挙げられる。
【００３５】
本発明の組成物を例えば基材又はハードコート層に適用する方法は、特に限定されず、例えば、はけ塗り、流し塗り、浸漬塗り、スプレー塗り、スピンコート等の公知の塗布方法を採用できる。
本発明の組成物を例えば基材又はハードコート層に塗布した後、これを乾燥させて、有機溶剤（Ｅ）を本発明の組成物の層から除去することができる。乾燥後の、本発明の組成物の層は不揮発成分のみ［例えば、（Ａ）、（Ｂ）、（Ｃ）及び（Ｄ）並びに任意で使用する場合の（Ｆ）及び／又は（Ｇ）］を含有するものとすることができる。
本発明の組成物の硬化方法としては例えば紫外線による硬化方法が挙げられる。本発明の組成物を紫外線照射によって硬化させる場合、本発明の組成物を硬化させる際に使用する紫外線の照射量としては、速硬化性、作業性の観点から、２００〜１，２００ｍＪ／ｃｍ2が好ましい。紫外線を照射するために使用する装置は特に制限されない。例えば、従来公知のものが挙げられる。硬化させるに際し加熱を併用してもよい。
本発明の組成物は、屈折率が高くヘイズが低く光学特性に優れる。
【００３６】
［積層体］
本発明の積層体について以下に説明する。
本発明の積層体は、基材と、基材の上の、本発明の屈折率調整用コート材組成物から得られるインデックスマッチング層（コート材）とを有する積層体である。
本発明の積層体は、屈折率の高いインデックスマッチング層を有し、インデックスマッチング層とＩＴＯ部（ＩＴＯ層）との屈折率差を小さくするように調整することでＩＴＯ層の電極パターンを見えにくくする。
本発明の積層体に使用される基材は特に制限されない。例えば、上記と同様である。
本発明の積層体に使用される屈折率調整用コート材組成物は本発明の組成物であれば特に制限されない。
【００３７】
本発明の積層体は、更に、インデックスマッチング層の上のＩＴＯ部を有することができる。ＩＴＯ部は特に制限されない。
また、本発明の積層体は、基材とインデックスマッチング層との間に更にハードコート層を有することができる。ハードコート層は特に制限されない。例えば、上記と同様である。
【００３８】
基材の厚さは５０〜３００μｍとすることができる。
インデックスマッチング層の厚さは１０〜５００ｎｍとすることができ、２０〜２００ｎｍであるのが好ましく、２０〜１００ｎｍであるのがより好ましい。
ＩＴＯ部（ＩＴＯ層）の厚さは１０〜５００ｎｍとすることができ、５０〜３００ｎｍが好ましく、１００〜２００ｎｍがより好ましい。
ハードコート層の厚さは１〜１０μｍとすることができ、１〜５μｍであるのが好ましく、２〜３μｍであるのがより好ましい。
【００３９】
本発明の積層体について以下添付の図面を用いて説明する。本発明は添付の図面に制限されない。
図１は、本発明の積層体の具体的態様の一例を模式的に示す断面図である。図１において、積層体１００は、基材１０２とインデックスマッチング層１０４とを有する。基材およびインデックスマッチング層の厚さは特に制限されない。
【００４０】
図２は、本発明の積層体の具体的態様の別の一例を模式的に示す断面図である。図２において、積層体２００は、基材２０２とハードコート層２０８とインデックスマッチング層２０４とＩＴＯ部（ＩＴＯ層）２０６とＩＴＯ部（ＩＴＯ層）２０７とを有する。ＩＴＯ部２０６とＩＴＯ部２０７との間の符号２１０はＩＴＯがない部分（部分２０１の表面はインデックスマッチング層２０４である。）を示す。基材、インデックスマッチング層、ハードコート層およびＩＴＯ部の厚さは特に制限されない。ＩＴＯがない部分の形成は特に制限されない。
【００４１】
なお、インデックスマッチング層は、２層からなるのが好ましい。すなわち、ＩＴＯ層側に設けられてＩＴＯ層よりも屈折率の高い高屈インデックスマッチング層と、基材側に設けられてＩＴＯ層よりも屈折率の低い低屈インデックスマッチング層とから構成されているのが好ましい。
本発明の組成物は、このうち、低屈インデックスマッチング層に好適に用いられる。
【００４２】
本発明の積層体は有するインデックスマッチング層は屈折率が高くヘイズが低いので、ＩＴＯ部との屈折率の差が小さく、ＩＴＯ部を不可視化するのに優れる。
インデックスマッチング層とＩＴＯ部との屈折率の差が０．６以下である場合、ＩＴＯ部の不可視化に優れる。
図２の場合、ＩＴＯ部２０６およびＩＴＯ部２０７における屈折率と、部分２１０における屈折率との差を小さくすることができる。
【００４３】
本発明の積層体はその製造について特に制限されない。例えば、本発明の組成物を基材又はハードコート層に適用し硬化させることによって得ることができる。適用、硬化については特に制限されない。例えば上記と同義である。ＩＴＯ部の形成は特に制限されない。例えば従来公知のものが挙げられる。
【００４４】
本発明の積層体の用途としては、例えば、インデックスマッチングフィルムが挙げられる。インデックスマッチングフィルムは、例えば、タッチパネルのようなディスプレイ用途電子デバイス部品を構成することができる。
本発明の積層体は、ディスプレイ用途電子デバイス部品に内蔵させる又は後付けで使用することができる。
【実施例】
【００４５】
以下に実施例を示して本発明を具体的に説明する。ただし本発明はこれらに限定されない。【００４６】
＜屈折率調整用コート材組成物の製造＞
第１表に示す成分を同表に示す量（質量部）で用いて、これらを混合して屈折率調整用コート材組成物を製造した。【００４７】
＜塗膜（インデックスマッチング層）の製造＞
上記のとおり製造された屈折率調整用コート材組成物を、フィルム（商品名：ルミラーＵ−４６、東レ社製、厚さ：１２５μｍ、材質：ＰＥＴ）の上にバーコーターＮｏ．５で塗装（膜厚：２−３μｍになるように調整）し、その後５０℃で１時間乾燥して、３００ｍＷ／ｃｍ2、３００ｍＪ／ｃｍ2の条件下で組成物にＵＶを照射して組成物を硬化させて、塗膜（屈折率調整用コート材組成物の硬化物の層（インデックスマッチング層））を有する積層体を製造した。【００４８】
＜評価＞
上記のとおり製造した、屈折率調整用コート材組成物又は積層体を用いて以下の評価をした。結果を第１表に示す。【００４９】
・塗膜物性（全光線透過率）
ヘイズメーター（ＨＭ−１５０、村上色彩技術研究所製）を用いて、ＪＩＳ  Ｋ７３６１に準じて、上記のとおり製造した積層体の全光線透過率を測定した。【００５０】
・塗膜物性（ヘイズ）
ヘイズメーター（ＨＭ−１５０、村上色彩技術研究所製）を用いて、ＪＩＳ  Ｋ７１０５に準じて、上記のとおり製造した積層体のヘイズを測定した。
ヘイズが２．０以下であれば、曇りが抑制され、光学特性に優れたものとして評価でき、１．０以下がより好ましく、０．５以下が更に好ましい。【００５１】
・塗膜物性（屈折率）
上記のとおり製造した積層体について、ＪＩＳ  Ｋ  ７１０５：１９８１に準拠する測定法でＡＴＡＧＯ社製アッベリフレクトメータを用いて、ナトリウムのスペクトルのＤ線（５８９．６ｎｍ（Ｄ１），５８９．０ｎｍ（Ｄ２））における屈折率を測定した。屈折率の測定範囲は１．３〜１．７１である。
屈折率は、塗膜（インデックスマッチング層）上に形成されるＩＴＯ層との屈折率差を小さくしてＩＴＯ層のパターンを不可視化するという観点から、１．６０〜１．７１が好ましく、１．６５〜１．７１がより好ましい。【００５２】
・塗膜外観（色調）
上記のとおり製造した積層体の外観を目視にて確認し、積層体の色調が無色透明である場合を色調に優れるとして「Ａ」、色調が白色である場合を場合色調に劣りこれを「Ｂ」とした。【００５３】
・塗膜外観（ブツ／ハジキ）
積層体にブツ（凝集粒子）及びハジキがなく優れる場合を「Ａ」、ブツ及び／又はハジキがあり劣る場合を「Ｂ」とした。【００５４】
・組成物の安定性
上記のとおり製造した屈折率調整用コート材組成物を−２０℃、２０℃、５０℃の条件下に１〜２週間置いた後の組成物の状態を目視で評価した。
いずれの条件下でも粒子が沈降せずに分散した状態を保っていた場合を安定性に特に優れるとして「Ａ」、いずれかの条件下で粒子が沈降したが容器を振ると元の分散状態に戻った場合を安定性に優れるとして「Ｂ」、いずれかの条件下でゲル化の進行および粒子の沈降が生じて容器を振っても元に戻らなかった場合を安定性が悪いとして「Ｃ」と評価した。【００５５】
【表１】
2015019758.tif 000004
【００５６】
【表２】
2015019758.tif 000005
【００５７】
第１表に示す各成分の詳細は以下のとおりである。
（Ａ）成分
・ウレタンアクリレート１：ヘキサメチレンジイソシアネート（ＨＤＩ）とジペンタエリスリトールペンタアクリレート（ＤＰＰＡ）とを反応させて得られるウレタンアクリレート（ＤＰＰＡ中の全活性水素基濃度に対するＨＤＩ中のイソシアネート基濃度の当量比＝０．９５、重量平均分子量：１，３７３、１分子中の（メタ）アクリロイルオキシ基の数：８〜１０個）
・ウレタンアクリレート２：ヘキサメチレンジイソシアネート（ＨＤＩ）とジペンタエリスリトールペンタアクリレート（ＤＰＰＡ）とを反応させて得られるウレタンアクリレート（ＤＰＰＡ中の全活性水素基濃度に対するＨＤＩ中のイソシアネート基濃度の当量比＝０．６、重量平均分子量：９４４、１分子中の（メタ）アクリロイルオキシ基の数：８〜１０個）
・芳香族含有アクリレート：フルオレン含有アクリレート（商品名：オグゾールＥＡ−ＨＣ９３６、大阪ガスケミカル社製、重量平均分子量：６８９、１分子中の（メタ）アクリロイルオキシ基の数：４個）【００５８】
（Ｂ）成分
・乾式ナノチタン酸バリウム２：パルセラムＡＫＢＴ−Ｓ（日本化学工業製、平均１次粒子径：１５０ｎｍ）
・乾式ナノチタン酸バリウム３：ＢＴ−ＨＰ１５０（共立マテリアル社製、平均１次粒子径：１５０ｎｍ）
・乾式ナノチタン酸バリウム４：ＢＴＯ−０２０ＲＦ（戸田工業社製、平均１次粒子径：２０ｎｍ）【００５９】
（Ｂ）以外の無機酸化物
・乾式ナノチタン酸バリウム１：パルセラムＡＫＢＴ−Ｌ（日本化学工業社製、平均１次粒子径：５００ｎｍ）
・酸化チタン：ＡＥＲＯＸＩＤＥ Ｔ８０５（日本アエロジル社製、平均１次粒子径：２０ｎｍ）
・酸化ジルコニウム：ＫＺ−０Ｙ（共立マテリアル社製、平均１次粒子径：１５０〜２００ｎｍ）
・湿式ナノチタン酸バリウム：ＢＴＯ分散液（平均１次粒子径：５０ｎｍ）【００６０】
（Ｃ）成分
・（メタ）アクリロイルオキシ基含有シランカップリング剤：Ｓｉｌｑｕｅｓｔ Ａ−１７４（３−メタクリロキシプロピルトリメトキシシラン、パフォーマンスマテリアル社製）
（Ｄ）成分
・光重合開始剤：イルガキュア１８４（ＢＡＳＦジャパン社製）
（Ｅ）成分
・有機溶剤：シクロヘキサノン
（Ｆ）成分
・界面活性剤：ＳＯＬＳＰＥＲＳＥ ３５１００（日本ルーブリゾール社製）
（Ｇ）成分
・レベリング剤：ＦＴＸ−２１８（ネオス社製）【００６１】
第１表に示す結果から明らかなように、（Ｃ）成分を含まない比較例１〜４は、ヘイズが高く、塗膜外観に劣った。乾式のナノチタン酸バリウムの平均１次粒子径が２００ｎｍを超える比較例５、６は、ヘイズが高く、塗膜外観に劣った。（Ｂ）成分を含まず代わりに酸化チタンを含有する比較例７は、ヘイズが高く、塗膜外観に劣り、屈折率は１．３〜１．７１の間に観測されず、測定不可であったため、１．７１以上の屈折率を有しているものと推測される。（Ｂ）成分を含まず代わりに酸化ジルコニウムを含有する比較例８は、ヘイズが高かった。（Ｂ）成分を含有しない比較例９は、屈折率が低かった。乾式ナノチタン酸バリウムの代わりに湿式ナノチタン酸バリウムを含有する比較例１０は、ヘイズが高く、塗膜外観（色調）に劣っていた。
これに対して、実施例１〜１１は、屈折率が高く、ヘイズが低く塗膜外観に優れる。屈折率調整用コート材組成物が更に界面活性剤（Ｆ）を含有する場合、組成物の安定性に優れる。
【符号の説明】
【００６２】
１００、２００  積層体
１０２、２０２  基材
１０４、２０４  インデックスマッチング層
２０６、２０７  ＩＴＯ部（ＩＴＯ層）
２０８  ハードコート層
２１０  部分
【図１】
2015019758.tif 000006
【図２】
2015019758.tif 000007
【国際調査報告】
2015019758.tif 000008
2015019758.tif 000009
2015019758.tif 000010
2015019758.tif 000011